(57)【要約】  本発明は、一般に、スタッコ、ヒドロキシエチルデンプン、ナフタレンスルホン酸分散剤およびトリメタリン酸ナトリウムを含む石膏含有スラリーを提供する。ナフタレンスルホン酸分散剤は、乾燥スタッコの重量に基づいて約０．１重量％〜３．０重量％の量で存在する。ヒドロキシエチルデンプンは、配合物中の乾燥スタッコの重量に基づいて約０．５重量％〜約１０重量％の量で存在する。トリメタリン酸ナトリウムは、乾燥スタッコの重量に基づいて約０．１重量％〜０．４重量％の量で存在する。他のスラリー添加物は促進剤、バインダ、紙繊維、ガラス繊維、および他の公知の処方成分を含むことが可能である。本発明はまた、例えば軽量石膏ウォールボードといったこのようなスラリーで形成された石膏含有製品、および、軽量石膏ウォールボードの形成方法を含む。【特許請求の範囲】
【請求項１】
軽量高強度石膏ウォールボードであって、
２枚の実質的に平行なカバーシートの間に形成された固化石膏組成物を含み、前記固化石膏組成物は：
水、スタッコ、ヒドロキシエチルデンプン、ナフタレンスルホン酸分散剤およびトリメタリン酸ナトリウムを含む石膏含有スラリーを用いて形成され、ここで、前記ヒドロキシエチルデンプンはスタッコの重量に基づいて約０．５重量％〜約１０重量％の量で存在し、前記ナフタレンスルホン酸分散剤はスタッコの重量に基づいて約０．１重量％〜約３．０重量％の量で存在し、前記トリメタリン酸ナトリウムはスタッコの重量に基づいて約０．１重量％〜約０．４重量％の量で存在する、軽量高強度石膏ウォールボード。
【請求項２】
前記ナフタレンスルホン酸分散剤が約４０重量％〜約４５重量％のナフタレンスルホン酸を含有する水溶液の形態であり、前記水溶液が、スタッコの重量に基づいて約０．５重量％〜約２．５重量％の量で存在する、請求項１に記載の軽量高強度石膏ウォールボード。
【請求項３】
前記ヒドロキシエチルデンプンがスタッコの重量に基づいて約３重量％の量で存在する、請求項１に記載の軽量高強度石膏ウォールボード。
【請求項４】
前記ウォールボードが、約１０００ｌｂ／ＭＳＦ〜約１４００ｌｂ／ＭＳＦの乾燥重量を有する、請求項１に記載の軽量高強度石膏ウォールボード。
【請求項５】
前記ウォールボードが、約１２００ｌｂ／ＭＳＦの乾燥重量を有する、請求項３に記載の軽量高強度石膏ウォールボード。
【請求項６】
水／スタッコ比が約０．８である、請求項１に記載の軽量高強度石膏ウォールボード。
【請求項７】
水、スタッコ、ヒドロキシエチルデンプン、ナフタレンスルホン酸分散剤およびトリメタリン酸ナトリウムを含む石膏含有スラリーであって、前記ヒドロキシエチルデンプンはスタッコの重量に基づいて約０．５重量％〜約１０重量％の量で存在し、前記ナフタレンスルホン酸分散剤はスタッコの重量に基づいて約０．１重量％〜約３．０重量％の量で存在し、前記トリメタリン酸ナトリウムはスタッコの重量に基づいて約０．１重量％〜約０．４重量％の量で存在する石膏含有スラリー。
【請求項８】
前記ナフタレンスルホン酸分散剤が、スタッコの重量に基づいて約０．５重量％〜約１．５重量％の量で存在する、請求項７に記載の石膏含有スラリー。
【請求項９】
水、スタッコ、ヒドロキシエチルデンプンおよびナフタレンスルホン酸分散剤を含む石膏含有スラリーであって、前記ヒドロキシエチルデンプンはスタッコの重量に基づいて約０．５重量％〜約１０重量％の量で存在し、前記トリメタリン酸ナトリウムはスタッコの重量に基づいて約０．１重量％〜約０．４重量％の量で存在し、前記ナフタレンスルホン酸分散剤は約４０重量％〜約４５重量％のナフタレンスルホン酸を含有する水溶液の形態であり、前記水溶液はスタッコの重量に基づいて約０．５重量％〜約３．０重量％の量で存在する石膏含有スラリー。
【請求項１０】
前記ヒドロキシエチルデンプンがスタッコの重量に基づいて約３重量％の量で存在し、前記トリメタリン酸ナトリウムはスタッコの重量に基づいて約０．３重量％の量で存在し、前記ナフタレンスルホン酸分散剤が、約４０重量％〜約４５重量％のナフタレンスルホン酸を含有する水溶液の形態であり、前記水溶液がスタッコの重量に基づいて約１．５重量％の量で存在する、請求項９に記載の石膏含有スラリー。
【発明の詳細な説明】
【技術分野】
【０００１】
この出願は２００６年１１月２日出願の米国特許出願第１１／５９２，４８１号明細書の一部継続出願であって、これは２００６年６月７日出願の米国特許出願第１１／４４９，１７７号明細書の一部継続出願であって、および、これはまた、２００６年６月２日出願の米国特許出願第１１／４４５，９０６号明細書の一部継続出願であって、これらの各々は、２００５年６月９日に出願の米国仮特許出願第６０／６８８，８３９号明細書の利益を主張する。前述の特許出願の各々の全開示は、参照により本明細書に援用されている。
【０００２】
本発明は、ヒドロキシエチルデンプン、ナフタレンスルホン酸分散剤およびトリメタリン酸ナトリウムを含有する石膏スラリーの形成方法、ならびに、これから形成された製品に関する。本発明はまた、製品の形成に用いられるスラリーにおいて、ナフタレンスルホン酸分散剤をヒドロキシエチルデンプンおよびトリメタリン酸ナトリウムと組み合わせて用いることにより、ウォールボードを含む石膏含有製品の乾燥強度を高める方法に関する。
【背景技術】
【０００３】
石膏（硫酸カルシウム二水和物）は、一定の特性により、石膏ウォールボードなどの工業製品および建築製品の形成における使用にきわめて一般的とされている。石膏は豊富であると共に一般に安価な原料であり、これは、脱水プロセスおよび再水和プロセスを介して、有用な形状に、キャストされ、成形され、または、他の方法で形成されることが可能である。石膏ウォールボードおよび他の石膏製品が形成される基材は、硫酸カルシウム（ＣａＳＯ４・２Ｈ２Ｏ）の二水和物形態の熱転換により１−１／２水分子が除去されて製造される、通例「スタッコ」と呼ばれる硫酸カルシウム（ＣａＳＯ４・１／２Ｈ２Ｏ）の半水和物形態である。
【０００４】
石膏ウォールボードなどの従来の石膏含有製品は低価格および易加工性などの多くの利点を有するが、製品が切断またはドリルされると相当量の石膏粉塵が生成される可能性がある。このような製品の形成に用いられるスラリーにおける処方成分としてデンプンを用いる石膏含有製品の形成において種々の改良が達成されてきている。のりのようなアルファ化デンプンは、石膏ウォールボードを含む石膏含有製品の曲げ強さおよび圧縮強度を高めることが可能である。公知の石膏ウォールボードがデンプンを約１０ｌｂｓ／ＭＳＦ未満のレベルで含有する。
【０００５】
スラリーの適切な流動性を確保するために、アルファ化デンプンを含有する石膏スラリー中において相当量の水を用いる必要もある。残念ながら、この水のほとんどは最終的には乾燥により除去されなければならず、これは、乾燥プロセスにおいて用いられる燃料のコストが高いために費用がかかる。この乾燥ステップはまた長い時間を要する。ナフタレンスルホン酸分散剤の使用はスラリーの流動度を高めることが可能であり、それ故、水要求量の問題が克服されることが見出された。加えて、使用レベルが十分に高い場合には、ナフタレンスルホン酸分散剤はアルファ化デンプンと架橋して、乾燥後に石膏結晶に一緒に結合することが可能であり、それ故、石膏複合体の乾燥強度を高めることが可能であることもまた見出された。それ故、アルファ化デンプンとナフタレンスルホン酸分散剤との組み合わせは、固化した石膏結晶を一緒に結合するのり様効果をもたらす。トリメタリン酸塩は、石膏スラリーの水要求量に影響を与えると過去においては認識されていない。しかしながら、本発明者らは、特定の分散剤の存在下にトリメタリン酸塩のレベルをこれまで知られていないレベルにまで高めることで、高デンプンレベルの存在下であっても予想外に少ない水の量で適切なスラリー流動性を達成することが可能となることを発見した。これは、次いで、乾燥のための燃料使用量が低減され、ならびに、その後の水除去プロセスステップに関連するプロセス時間が短縮されるために、当然のことながら非常に望ましい。それ故、本発明者らはまた、石膏ボードの乾燥強度は、ウォールボードの形成に用いられるスラリーにおいて、ナフタレンスルホン酸分散剤をアルファ化デンプンと組み合わせて用いることにより増大させることが可能であることも発見した。
【０００６】
本発明の石膏ウォールボードは、表面板を有さない吸音板またはタイルとは区別されるべきである。また、本発明のウォールボードは、ポリスチレンを軽量凝集体として含む吸音板またはタイルとは区別されるべきである。重要なことに、前述の吸音板およびタイルは、石膏ウォールボードに適用されるＡＳＴＭ規格の多くに適合しない。例えば、公知の吸音板は、本発明のものを含む石膏ウォールボードに要求される曲げ強さは有さない。反対に、吸音板またはタイルをＡＳＴＭ規格に適合させるためには、吸音板またはタイルの露出した表面が、石膏ウォールボードには望ましくないであろう中空の気泡または凹部を有することが求められ、釘引抜き抵抗特性に悪影響を及ぼすであろう。
【０００７】
粉塵の発生が、すべてのウォールボードを設置する際の潜在的な問題である。石膏ウォールボードが、例えば、切断、鋸引き、ルータ加工、スナッピング、釘打あるいはねじ込み、またはドリリングにより加工される場合、相当の量の石膏粉塵が発生する可能性がある。本開示の目的に関して、「粉立（ｄｕｓｔｉｎｇ）」および「粉塵発生」とは、例えば、ウォールボードの切断、鋸引き、ルータ加工、けがき／スナッピング、釘打あるいはねじ込み、またはドリリングによる石膏含有製品の加工の最中の、風媒性の粉塵の周囲の作業空間への放出を意味する。加工はまた、一般に、通常のボードの取り扱いを含むことが可能であり、輸送、運搬および設置中のボードの偶発的なスナッピングおよびガウジングで生じる粉塵が含まれる。このような粉塵発生が顕著に低減された低密度ウォールボードを製造するための方法を見出すことができれば、これは、技術分野に対する特に有用な寄与を表すであろう。
【０００８】
アルファ化デンプンは、有用な石膏含有スラリーを提供することが可能である。標準的な酸変性デンプンと比したアルファ化デンプンの欠点の１つは、より高い水要求量である。従って、ウォールボードの形成に好適な流動度を有するアルファ化デンプンを含むスラリーを形成するためには、より高い水−スタッコ比が要求される。しかも、最終的な石膏ウォールボードにおける適切な強度を維持するか、または強度を向上させながら、代替的なデンプン、ナフタレンスルホン酸分散剤およびトリメタリン酸ナトリウムを含有する特定の石膏含有スラリーにおける流動度を高める方法を見出すことができれば、これは、技術分野に対する有用な寄与を表すであろう。
【発明の概要】
【課題を解決するための手段】
【０００９】
本発明は、一般に、スタッコ、ヒドロキシエチルデンプン、ナフタレンスルホン酸分散剤およびトリメタリン酸ナトリウムを含むスラリーを含む。ナフタレンスルホン酸分散剤は、乾燥スタッコの重量に基づいて約０．１重量％〜３．０重量％の量で存在する。ヒドロキシエチルデンプンは、配合物中の乾燥スタッコの重量に基づいて約０．５重量％〜約１０重量％の量で存在する。トリメタリン酸ナトリウムは乾燥スタッコの重量に基づいて約０．１重量％〜０．４重量％の量で存在する。他のスラリー添加物は、促進剤、バインダ、紙またはガラス繊維および他の公知の構成成分を含むことが可能である。本発明はまた、このようなスラリーで形成された石膏含有製品を含む。
【００１０】
好ましい石膏含有製品は石膏ウォールボードである。この実施形態において、本発明は、２枚の実質的に平行なカバーシートの間に形成された固化石膏組成物を含む石膏ウォールボードを構成し、この固化石膏組成物は、水、スタッコ、ヒドロキシエチルデンプン、ナフタレンスルホン酸分散剤およびトリメタリン酸ナトリウムの石膏含有スラリーを用いて形成される。本発明に基づいて形成されたこの石膏ウォールボードは、従来のボードより軽い重量を有しながら予想外の高強度を有する。
【００１１】
他の実施形態において、本発明は、水、スタッコ、ヒドロキシエチルデンプン、ナフタレンスルホン酸分散剤およびトリメタリン酸ナトリウムを含む石膏含有スラリーを混合することにより石膏ウォールボードを形成する方法を構成する。ここで、ヒドロキシエチルデンプンはスタッコの重量に基づいて少なくとも約０．５重量％から約１０重量％までの量で存在する。得られた石膏含有スラリーが第１の紙カバーシート上に堆積され、そして、第２の紙カバーシートがこの堆積されたスラリーの上に置かれて石膏ウォールボードが形成される。この石膏ウォールボードは、石膏含有スラリーが切断に対して十分に硬化した後に切断され、そして、得られた石膏ウォールボードが乾燥される。他の従来の処方成分もまたスラリーにおいて用いられることとなり、適宜、促進剤、バインダ、紙繊維、ガラス繊維、および他の公知の処方成分が含まれる。石鹸の泡が、通常、仕上石膏ウォールボード製品の密度を低減させるために添加される。
【００１２】
本発明は、一般に、２枚の実質的に平行なカバーシートの間に形成された固化石膏コアを含む低粉塵石膏ウォールボードを含み、この固化石膏コアは、約７５％〜約９５％の総気泡容積を有し、この固化石膏コアは、水、スタッコ、アルファ化デンプンおよびナフタレンスルホン酸分散剤を含む石膏含有スラリーから形成され、ここで、アルファ化デンプンはスタッコの重量に基づいて約０．５重量％〜約１０重量％の量で存在する。好ましくは、ナフタレンスルホン酸分散剤は乾燥スタッコの重量に基づいて約０．１重量％〜３．０重量％の量で存在する。任意により、トリメタリン酸ナトリウムはスタッコの重量に基づいて少なくとも約０．１２重量％の量で存在する。好ましい実施形態において、トリメタリン酸塩は乾燥スタッコの重量に基づいて約０．１２〜０．４重量％の量で存在する。
【００１３】
好ましい実施形態において、本発明は、アルファ化デンプンおよびナフタレンスルホン酸分散剤を含むと共に２枚の実質的に平行なカバーシートの間に形成された固化石膏コアを含む低粉塵石膏ウォールボードを含み、この固化石膏コアは約８０％〜約９２％の総気泡容積を有し、ここで、総気泡容積の少なくとも６０％は約１００ミクロン未満の平均直径を有する気泡を含み、ならびに、この固化石膏コアは、約１０ｐｃｆ〜約３０ｐｃｆの密度を有する。「ｐｃｆ」という用語は、１立方フィート当たりのポンド（ｌｂ／ｆｔ３）として定義される。固化石膏コアは、スタッコ、アルファ化デンプンおよびナフタレンスルホン酸分散剤を含む石膏含有スラリーから形成され、ここで、アルファ化デンプンはスタッコの重量に基づいて約０．５重量％〜約１０重量％の量で存在する。好ましくは、ナフタレンスルホン酸分散剤は乾燥スタッコの重量に基づいて約０．１重量％〜３．０重量％の量で存在する。
【００１４】
本発明に基づいて形成された石膏ウォールボードは、高い強度を有しながら、従来のウォールボードよりもかなり軽い重量を有する。加えて、固化石膏コアにおける総コア気泡容積を約７５％〜約９５％、好ましくは、約８０％〜約９２％で確保することにより、この実施形態に基づいて形成されたウォールボードを切断、鋸引き、ルータ加工、スナッピング、釘打あるいはねじ込み、またはドリリングする際、発生する粉塵はかなり少ないことが見出された。
【００１５】
さらに他の実施形態において、本発明は、水、スタッコ、アルファ化デンプンおよびナフタレンスルホン酸分散剤を含む石膏含有スラリーを混合すること（ここで、ナフタレンスルホン酸分散剤は乾燥スタッコの重量に基づいて約０．１重量％〜３．０重量％の量で存在し、アルファ化デンプンはスタッコの重量に基づいて少なくとも約０．５重量％から約１０重量％までの量で存在する）により、ならびに、仕上ウォールボード中に約７５％〜約９５％の気泡を含む総気泡容積を形成するために十分な石鹸の泡を石膏含有スラリーに添加することにより、高強度、低粉塵石膏ウォールボードを形成する方法を構成する。得られた石膏含有スラリーが第１の紙または他の適切なカバーシート上に堆積され、そして、第２の紙または他の適切なカバーシートがこの堆積されたスラリー上に置かれて石膏ウォールボードが形成される。この石膏ウォールボードは、石膏含有スラリーが切断に対して十分に硬化した後に切断され、そして、得られた石膏ウォールボードが乾燥されて、仕上ウォールボードにおける固化石膏コアが約７５％〜約９５％の気泡を含む総気泡容積で提供される。この石膏含有スラリーは、任意により、例えばトリメタリン酸ナトリウムといったトリメタリン酸塩を含有することが可能である。他の従来の処方成分もまたスラリー中に用いられることとなり、適宜、促進剤、バインダ、防水剤、紙繊維、ガラス繊維、クレイ、殺生剤および他の公知の処方成分が含まれる。
【００１６】
さらに他の実施形態において、本発明は、約７５％〜約９５％の総気泡容積を有し、総気泡容積の少なくとも６０％が約１００ミクロン未満の平均直径を有する気泡を含み、および、約５ミクロン未満の平均直径を有する水泡を含む固化石膏コアを備える低粉塵石膏ウォールボードを提供するステップと、石膏粉塵を生じさせるやり方でウォールボードを加工するステップ（例えば、切断、鋸引き、ルータ加工、けがき／スナッピング、釘打あるいはねじ込み、またはドリリング）と；石膏粉塵の相当の割合を気泡に捕捉するステップとによる低粉塵石膏ウォールボードの使用方法を構成する。
【発明を実施するための形態】
【００１７】
ここでは、ヒドロキシエチルデンプンは、石膏含有スラリーにおける流動度を高めながらより低い水要求量を有することが予想外に見出された。しかも、水、スタッコ、ヒドロキシエチルデンプン、ナフタレンスルホン酸分散剤およびトリメタリン酸ナトリウムを含む石膏含有スラリーから調製された仕上石膏ウォールボードは、特に釘引抜き性能といった向上した強度特徴を示す。
【００１８】
時に「エチルデンプン」とも称されるヒドロキシエチルデンプンが、本発明に基づいて調製される石膏含有スラリー中に用いられなければならない。好ましいヒドロキシエチルデンプンは、以下の典型的な分析値を有するＨａｍｍｏｎｄ、ＩｎｄｉａｎａのＰａｃＭｏｏｒｅ  Ｐｒｏｄｕｃｔｓ製の変性コーンデンプンであるＳ−Ｓｉｚｅ  ３０Ｇである：水分１０〜１３％、ｐＨ５．０〜７．５、９５％が１００メッシュを通る粒径、比重１．５０、分子量：約１０，０００超、嵩密度３５ｐｃｆ。実施例１１も参照のこと。
【００１９】
ヒドロキシエチルデンプンは、石膏含有スラリーにおいて用いられる乾燥スタッコの重量に基づいて少なくとも約０．５重量％から約１０重量％までの量で用いられるべきである。好ましい実施形態において、ヒドロキシエチルデンプンは、乾燥スタッコの重量に基づいて約３重量％の量で用いられる。
【００２０】
アルファ化デンプンが、本発明に基づいて調製される石膏含有スラリーにおいて用いられてもよい。好ましいアルファ化デンプンは、以下の典型的な分析値を有する例えばＳｔ．Ｌｏｕｉｓ、ＭｉｓｓｏｕｒｉのＢｕｎｇｅ  Ｍｉｌｌｉｎｇ製のアルファ化コーンフラワーといったアルファ化コーンデンプンである：水分７．５％、タンパク質８．０％、油０．５％、粗繊維０．５％、灰分０．３％；０．４８ｐｓｉの生強度を有し；および、３５．０ｌｂ／ｆｔ３の粗嵩密度を有する。アルファ化コーンデンプンは、石膏含有スラリーにおいて用いられる乾燥スタッコの重量に基づいて少なくとも約０．５重量％から約１０重量％までの量で用いられるべきである。
【００２１】
石膏含有スラリーにおける高い流動度はより低い粘度に関連している。本発明に基づいて形成された石膏含有スラリーにおいて用いられる、ヒドロキシエチルデンプン、ナフタレンスルホン酸分散剤およびトリメタリン酸ナトリウムの特定の組み合わせは、他のデンプンで形成されたスラリーより低い粘度およびより良好なフィルム形成性特徴を提供することが見出された。例えば、アルファ化デンプンを含む水性サンプルにおいては、粘度は比較的高く、一方で、煮沸で良好な強度のフィルムが形成される。ヒドロキシエチルデンプンおよび分散剤を含む水性サンプルにおいては、粘度は低くなり、一方で、過度に可撓性であるフィルムが形成される。ヒドロキシエチルデンプン、分散剤およびトリメタリン酸ナトリウムを含む水性サンプルにおいては、粘度は低くなり、一方で、強固であるにもかかわらず弾性であるフィルムが形成される。実施例１２を参照のこと。
【００２２】
理論に束縛されることは意図しないが、石膏ウォールボードの製造用の石膏含有スラリーにおいて用いられるヒドロキシエチルデンプン、ナフタレンスルホン酸分散剤およびトリメタリン酸ナトリウムの組み合わせは、予想外に高い架橋性をもたらして、より可撓性であるにも関わらず、強固で、かつ、弾性のフィルムをもたらし、これは、そうでなければ予想されたであろうものよりもかなり良好な釘引抜き特性および他の強度特徴を提供する。
【００２３】
本発明の一実施形態によれば、スタッコ、ヒドロキシエチルデンプン、ナフタレンスルホン酸分散剤およびトリメタリン酸ナトリウムを含有する石膏含有スラリーから形成された仕上石膏含有製品が提供されている。ナフタレンスルホン酸分散剤は、乾燥スタッコの重量に基づいて約０．１重量％〜３．０重量％の量で存在する。ヒドロキシエチルデンプンは、配合物中の乾燥スタッコの重量に基づいて約０．５重量％〜約１０重量％の量で存在する。トリメタリン酸ナトリウムは、乾燥スタッコの重量に基づいて約０．１重量％〜０．４重量％の量で存在する。スラリー中において用いられ得る他の処方成分としては、バインダ、紙繊維、ガラス繊維、および促進剤が挙げられる。石鹸の泡が、通常、新たに配合される石膏含有スラリーに添加されて、例えば石膏ウォールボードといった仕上石膏含有製品の密度が低減される。
【００２４】
本発明者らは、乾燥強度（特にウォールボードにおいて）の予想外の増加が、少なくとも約０．５重量％から約１０重量％までのアルファ化デンプン（好ましくはアルファ化コーンデンプン）を、約０．１重量％〜３．０重量％ナフタレンスルホン酸分散剤（配合物中に存在する乾燥スタッコの重量に基づくデンプンおよびナフタレンスルホン酸レベル）の存在下に用いることにより達成することが可能であることをさらに発見した。この予想外の結果は、水溶性トリメタリン酸塩またはポリリン酸塩の存在に関わらず達成することが可能である。
【００２５】
加えて、アルファ化デンプンは、本発明に基づいて形成される乾燥石膏ウォールボードにおいて少なくとも約１０ｌｂ／ＭＳＦ以上のレベルで用いられることが可能であり、それでもなお、高い強度および低重量を達成することが可能であることが予想外に見出された。石膏ウォールボードにおける３５〜４５ｌｂ／ＭＳＦもの高さのレベルのアルファ化デンプンが効果的であることが証明されている。例として、以下の表１および２に示されている配合物Ｂは４５ｌｂ／ＭＳＦを含むが、それでもなお、優れた強度を有する１０４２ｌｂ／ＭＳＦのボード重量をもたらした。この例（配合物Ｂ）においては、４５重量％水溶液としてのナフタレンスルホン酸分散剤を１．２８重量％のレベルで用いた。
【００２６】
ナフタレンスルホン酸分散剤とトリメタリン酸塩との組み合わせが、アルファ化コーンデンプン、および、任意により、紙繊維またはガラス繊維と組み合わされる場合に、本発明ではさらなる予想外の結果が達成され得る。これらの３種の処方成分を含有する配合物から形成された石膏ウォールボードは、高強度、かつ、軽量であると共に、製造における低減された水要求のために経済的により望ましい。紙繊維の有用なレベルは、乾燥スタッコの重量に基づいて約２重量％以下の範囲であることが可能である。ガラス繊維の有用なレベルは、乾燥スタッコの重量に基づいて約２重量％以下の範囲であることが可能である。
【００２７】
スタッコ、アルファ化デンプンおよびナフタレンスルホン酸分散剤、ならびに、適切な量の石鹸の泡を含む石膏含有スラリーを用いて形成された石膏ウォールボードは、固化石膏コアの総気泡容積が約８０％〜約９２％である場合に、約１０〜３０ｐｃｆのきわめて低いボードコア密度（それ故、低ボード重量）を提供するのみならず、通常のボード取り扱い、ならびに、例えば、切断、鋸引き、ルータ加工、けがき／スナッピング、釘打あるいはねじ込み、またはドリリングなどの加工の際の低粉塵性をも提供することがまた予想外に見出された。このウォールボードは、結果的に、他の公知の製品よりも切断が容易である。石鹸の泡の導入は、平均で、直径約１００ミクロン未満であるが、一般に、直径約１０ミクロン超、および、好ましくは直径約２０ミクロン超であることが可能である小さな気泡（バブル）をもたらす。本発明は、これらの小さいエアバブルが、蒸発性の水泡（一般に直径約５ミクロン以下、通常は直径約２ミクロン未満）と共に、一般に、仕上ウォールボード製品における固化石膏コア全体に均等に分布されていることを必要とする。例えば、固化石膏コアは、約８０％〜約９２％の総気泡容積を有することが可能であり、ここで、総気泡容積の少なくとも６０％が約１０ミクロン超の平均直径を有する気泡を含み、かつ、総気泡容積の少なくとも１０％が約５ミクロン未満の平均直径を有する水泡を含む。気泡および水泡として約８０％〜約９２％の固化石膏コアの総気泡容積（総コア気泡容積）を有する、この様式で調製された低密度ボードコアは、粉塵発生が顕著に低減されると共に風媒性とならないように、ボードの切断、鋸引き、ルータ加工、スナッピング、釘打あるいはねじ込み、またはドリリングに曝された気泡中に、相当の量の微細な粉塵および他のデブリを捕捉すると考えられている。
【００２８】
硫酸カルシウム半水和物（スタッコ）の再水和および結果的な硬化は、特定の理論量の水（１−１／２モル水／１モルのスタッコ）を、硫酸カルシウム二水和物結晶を形成するために必要とする。しかしながら、商業的プロセスは、一般に、過剰量の水を要求する。この過剰量のプロセス水は、一般に実質的に不規則な形状であると共に、他の水泡と相互に連続もしている石膏結晶マトリックス中に蒸発性の水泡をもたらして、固化石膏結晶の間の一般に連続的なネットワーク中に不規則なチャネルを形成する。対照的に、気泡（バブル）は、石鹸の泡を用いて石膏スラリー中に導入される。これらの気泡は、一般に、球状／丸い形状であると共に、一般に他の気泡からは分離されていて、それ故、一般に非連続的でもある。これらの水泡は、気泡の壁中に分布されていることが可能である（例えば、図８〜１０を参照のこと）。
【００２９】
粉塵捕捉の効力は固化石膏コアの組成に応じる。ナフタレンスルホン酸分散剤は、使用レベルが十分に高ければ、アルファ化デンプンに架橋して乾燥後に石膏結晶を一緒に結合し、それ故、石膏複合体の乾燥強度を高めることが可能であることが見出された。
【００３０】
さらに、ここにきて、アルファ化デンプンとナフタレンスルホン酸分散剤との組み合わせ（有機相）は、固化石膏結晶を一緒に結合する際にのり様効果をもたらし、ならびに、この配合物が特定の気泡容積および気泡分布と組み合わされる場合、仕上ウォールボードのけがき／スナッピングの際にはより大きなサイズの破片が発生することが、予想外に見出された。より大きな石膏破片は、一般に、風媒性の低い粉塵をもたらす。対照的に、従来のウォールボード配合物が用いられる場合、より小さな破片が発生し、それ故、より多くの粉塵が発生する。例えば、従来のウォールボードは、鋸での切断の際に、約２０〜３０ミクロンの平均直径、および、約１ミクロンの最小直径を有する粉塵破片を発生させる可能性がある。対照的に、本発明の石膏ウォールボードは、鋸での切断の際に、約３０〜５０ミクロンの平均直径、および、約２ミクロンの最小直径を有する粉塵破片を発生させ；けがき／スナッピングは、さらに大きな破片をもたらすことが可能である。
【００３１】
より軟質のウォールボードにおいては、粉塵は、水泡および気泡の両方において捕捉されることが可能である（例えば、単一の結晶粉塵としての小さい石膏針の捕捉）。より硬質のウォールボードは、固化石膏コアのより大きな塊または破片がこれらのボードの加工で発生するために、気泡における粉塵の捕捉が好まれる。この場合、粉塵破片は水泡に対しては大きすぎるが、気泡中には閉じ込められる。本発明の一実施形態によれば、固化石膏コア中における好ましい気泡／孔径分布を導入することにより、粉塵の捕捉の増大を達成することが可能である。空気および水泡の分布として、小さいおよび大きい気泡サイズの分布を有することが好ましい。一実施形態においては、好ましい気泡分布は、石鹸の泡を用いて調製することが可能である。以下の実施例６および７を参照のこと。
【００３２】
固化石膏コア中の気泡（約１０ミクロン超）対水泡（約５ミクロン未満）の比は、約１．８：１〜約９：１の範囲であることが可能である。固化石膏コア中の気泡（約１０ミクロン超）対水泡（約５ミクロン未満）の好ましい比は、約２：１〜約３：１の範囲であることが可能である。一実施形態においては、固化石膏コア中の気泡／孔径分布は、計測された全気泡のパーセンテージとして、約１０〜３０％の約５ミクロン未満の気泡〜約７０〜９０％の約１０ミクロン超の気泡の範囲であるべきである。換言すると、固化石膏コア中の気泡（１０ミクロン超）対水泡（５ミクロン未満）の比は、約２．３：１〜約９：１の範囲である。好ましい実施形態において、固化石膏コア中の気泡／孔径分布は、計測された全気泡のパーセンテージとしての、約３０〜３５％の約５ミクロン未満の気泡〜約６５〜７０％の約１０ミクロン超の気泡の範囲であるべきである。換言すると、固化石膏コア中の気泡（１０ミクロン超）対水泡（５ミクロン未満）の比は約１．８：１〜約２．３：１の範囲である。
【００３３】
平均気泡（バブル）サイズは直径約１００ミクロン未満であることが好ましい。好ましい実施形態において、固化石膏コア中の気泡／孔径分布は：約１００ミクロン超（２０％）、約５０ミクロン〜約１００ミクロン（３０％）、および約５０ミクロン未満（５０％）である。すなわち、好ましい気泡／孔径中央値は約５０ミクロンである。
【００３４】
気泡は、発泡低密度固化石膏コアとカバーシートとの間の結合強度を低減させる可能性がある。容積基準で複合体石膏ボードの半分超が泡による気泡から構成され得るため、泡は、発泡低密度固化石膏コアと紙カバーシートとの間の接合に干渉する可能性がある。これは、上面カバーシートあるいは底面カバーシートの一方、または、上面カバーシートおよび底面カバーシートの両方の石膏コア接触面上に、これらのカバーシートのコアへの適用に先立って、非発泡（または低発泡）接合性高密度層を任意により設けることにより対処される。この非発泡、代替的には、低発泡接合性高密度層配合物は、典型的には、石鹸がまったく添加されないか、または、実質的に少ない量の石鹸（泡）が添加されることとなること以外は、石膏スラリーコア配合物と同一となる。任意により、この接合性層を形成するために、泡をコア配合物から機械的に除去することが可能であり、または、異なる無泡配合物を発泡低密度固化石膏コア／表紙界面に適用することが可能である。
【００３５】
石鹸泡は、固化石膏コアにおける気泡（バブル）サイズおよび分布を導入することおよび制御すること、ならびに、固化石膏コアの密度を制御することが好ましい。石鹸の好ましい範囲は、約０．２ｌｂ／ＭＳＦ〜約０．７ｌｂ／ＭＳＦであり；石鹸のより好ましいレベルは約０．４ｌｂ／ＭＳＦ〜約０．５ｌｂ／ＭＳＦである。
【００３６】
石鹸泡は、所望の密度をもたらすために効果的な量、および、制御された様式で添加されなければならない。プロセスを制御するために、オペレータは、ボード形成ラインのヘッドを監視して、エンベロープの充填状態を維持しなければならない。エンベロープの充填状態が維持されない場合には、スラリーは必要な容積を充填することができないために、中空のエッジを有するウォールボードがもたらされてしまう。エンベロープ容積の充填状態は、石鹸の使用量を増やして、ボードの製造中のエアバブルの破裂を防止（エアバブルのより良好な保持のために）することにより、または、空気発泡速度を高めることにより維持される。それ故、一般に、エンベロープ容積は、石鹸の使用量を増減することにより、または、空気発泡速度を増減することにより制御されると共に調節される。ヘッド制御の技術分野は、石鹸の泡を添加してスラリー容積を増加させることによる、または、石鹸の泡の使用量を増やしてスラリー容積を低減させることによる、テーブル上での「動的スラリー」への調節を含む。
【００３７】
本発明の一実施形態によれば、スタッコ、アルファ化デンプン、およびナフタレンスルホン酸分散剤を含有する石膏含有スラリーから形成された仕上石膏含有製品が提供されている。ナフタレンスルホン酸分散剤は、乾燥スタッコの重量に基づいて約０．１重量％〜３．０重量％の量で存在する。アルファ化デンプンは、配合物中の乾燥スタッコの重量に基づいて少なくとも約０．５重量％以下〜約１０重量％の量で存在する。スラリー中において用いられ得る他の処方成分としては、バインダ、防水剤、紙繊維、ガラス繊維、クレイ、殺生剤、および促進剤が挙げられる。本発明は、新たに配合された石膏含有スラリーに石鹸の泡を添加して、例えば石膏ウォールボードといった仕上石膏含有製品の密度を低減させること、ならびに、固化石膏コア中の小さい気泡（バブル）および水泡の形態での、約７５％〜約９５％、および、好ましくは約８０％〜約９２％の総気泡容積の導入により粉立を制御することが必要である。好ましくは、平均孔径分布は、約１ミクロン（水泡）〜約４０〜５０ミクロン（気泡）であろう。
【００３８】
場合により、約０．５重量％以下〜約１０重量％アルファ化デンプン、約０．１重量％以下〜約３．０重量％ナフタレンスルホン酸分散剤、および最低でも少なくとも約０．１２重量％以下〜約０．４重量％トリメタリン酸塩（すべては石膏スラリー中に用いられる乾燥スタッコの重量に基づく）の組み合わせは、石膏スラリーの流動度を予想外に、かつ、顕著に増加させる。これは、石膏ウォールボードなどの石膏含有製品の形成に用いられるために十分な流動性を有する石膏スラリーを製造するために必要とされる水の量を実質的に低減させる。標準的な配合物（トリメタリン酸ナトリウムとして）の少なくとも約２倍であるトリメタリン酸塩のレベルが、ナフタレンスルホン酸分散剤の分散剤活性を増進させると考えられている。
【００３９】
ナフタレンスルホン酸分散剤は、本発明に基づいて調製された石膏含有スラリー中に用いられなければならない。本発明において用いられるナフタレンスルホン酸分散剤としては、ナフタレンスルホン酸およびホルムアルデヒドの縮合物であるポリナフタレンスルホン酸およびその塩（ポリナフタレンスルホン酸塩）および誘導体が挙げられる。特に望ましいポリナフタレンスルホン酸塩としては、ナフタレンスルホン酸ナトリウムおよびカルシウムが挙げられる。ナフタレンスルホン酸塩の平均分子量は、約３，０００〜２７，０００の範囲であることが可能であるが、分子量は、約８，０００〜２２，０００であり、より好ましくは分子量は約１２，０００〜１７，０００であることが好ましい。市販の製品としては、より高分子量の分散剤は、低分子量分散剤より高い粘度、および、より低固形分含有量を有する。有用なナフタレンスルホン酸としては、Ｌａｆａｙｅｔｔｅ、ＩｎｄｉａｎａのＧＥＯ  Ｓｐｅｃｉａｌｔｙ  Ｃｈｅｍｉｃａｌｓ製のＤＩＬＯＦＬＯ、ＤＡＸＡＤおよびＬＯＭＡＲ  Ｄが挙げられる。ナフタレンスルホン酸塩は、例えば３５〜５５重量％固形分含有量の範囲で水溶液として用いられることが好ましい。例えば約４０〜４５重量％固形分含有量の範囲で、水溶液の形態のナフタレンスルホン酸塩を用いることが最も好ましい。代替的に、適切な場合には、ナフタレンスルホン酸塩は、例えばＬＯＭＡＲ  Ｄなどの乾燥固体または粉末形態で用いられることが可能である。
【００４０】
本発明において有用なポリナフタレンスルホン酸塩は、一般構造（Ｉ）：
【化１】
2011502094.tif 000002
を有し、式中、ｎは＞２であると共に、式中、Ｍはナトリウム、カリウム、カルシウム等である。
【００４１】
好ましくは約４５重量％水溶液としてのナフタレンスルホン酸分散剤は、石膏複合体配合物中に用いられる乾燥スタッコの重量に基づいて約０．５重量％〜約３．０重量％の範囲で用いられ得る。ナフタレンスルホン酸分散剤のより好ましい範囲は、乾燥スタッコの重量に基づいて約０．５重量％〜約２．０重量％であり、および最も好ましい範囲は、乾燥スタッコの重量に基づいて約０．７重量％〜約２．０重量％である。対照的に、公知の石膏ウォールボードは、この分散剤を、乾燥スタッコの重量に基づいて約０．４重量％以下のレベルで含有する。
【００４２】
換言すると、ナフタレンスルホン酸分散剤は、乾燥重量基準で、石膏複合体配合物中に用いられ得る乾燥スタッコの重量に基づいて約０．１重量％〜約１．５重量％の範囲で用いられ得る。ナフタレンスルホン酸分散剤のより好ましい範囲は、乾燥固形分基準で、乾燥スタッコの重量に基づいて約０．２５重量％〜約０．７重量％であり、および、最も好ましい範囲（乾燥固形分基準で）は乾燥スタッコの重量に基づいて約０．３重量％〜約０．７重量％である。
【００４３】
石膏含有スラリーは、任意により、例えばトリメタリン酸ナトリウムといったトリメタリン酸塩を含有することが可能である。いずれかの好適な水溶性メタリン酸塩またはポリリン酸塩を本発明に基づいて用いることが可能である。２個のカチオンを有するトリメタリン酸塩である複塩を含む、トリメタリン酸塩が用いられることが好ましい。特に有用なトリメタリン酸塩としては、トリメタリン酸ナトリウム、トリメタリン酸カリウム、トリメタリン酸カルシウム、トリメタリン酸ナトリウムカルシウム、トリメタリン酸リチウム、トリメタリン酸アンモニウム等、またはこれらの組み合わせが挙げられる。好ましいトリメタリン酸塩はトリメタリン酸ナトリウムである。水溶液としてのトリメタリン酸塩を、例えば、約１０〜１５重量％固形分含有量の範囲で用いることが好ましい。本明細書において参照により援用される、Ｙｕらへの米国特許第６，４０９，８２５号明細書に記載されているとおり、他の環式または非環式ポリリン酸塩もまた用いられることが可能である。
【００４４】
トリメタリン酸ナトリウムは、一般に、石膏スラリー中に用いられる乾燥スタッコの重量に基づいて約０．０５重量％〜約０．０８重量％の範囲で用いられるが、石膏含有組成物において公知の添加剤である。本発明の実施形態において、トリメタリン酸ナトリウム（または他の水溶性メタリン酸塩あるいはポリリン酸塩）は、石膏複合体配合物中に用いられる乾燥スタッコの重量に基づいて約０．１０重量％〜約０．４重量％の範囲で存在することが可能である。トリメタリン酸ナトリウム（または他の水溶性メタリン酸塩またはポリリン酸塩）の好ましい範囲は、石膏複合体配合物中に用いられる乾燥スタッコの重量に基づいて約０．１２重量％〜約０．３重量％である。
【００４５】
スタッコにはαおよびβの２種の形態がある。これらの２種のタイプのスタッコは、異なるか焼手段により生成される。本発明においては、スタッコのβまたはα形態のいずれが用いられてもよい。
【００４６】
本明細書において参照により援用されるＹｕらへの米国特許第６，４０９，８２５号明細書に記載のとおり、促進剤を、本発明の石膏含有組成物において用いることが可能である。１種の望ましい耐熱性促進剤（ＨＲＡ）は、粉末石膏（硫酸カルシウム二水和物）の乾式粉砕から形成されることが可能である。糖質、ブドウ糖、硼酸、およびデンプンなどの少量の添加剤（通常は約５重量％）をこのＨＲＡを形成するために用いることが可能である。現在では糖質、またはブドウ糖が好ましい。他の有用な促進剤は、本明細書において参照により援用される米国特許第３，５７３，９４７号明細書に記載されている「天候安定性促進剤」または「天候安定促進剤」（ＣＳＡ）である。
【００４７】
水／スタッコ（ｗ／ｓ）比または「ＷＳＲ」は、過剰量の水は最終的には加熱により除去されなければならないために重要なパラメータである。本発明の実施形態において、好ましいｗ／ｓ比は、約０．７〜約１．３である。好ましい実施形態において、このｗ／ｓ比は約０．８である。
【００４８】
他の石膏スラリー添加剤としては、促進剤、バインダ、防水剤、紙繊維またはガラス繊維、クレイ、殺生剤、および他の公知の構成成分を挙げることが可能である。
【００４９】
カバーシートは従来の石膏ウォールボードにあるような紙で形成されていてもよいが、当該技術分野において公知である他の有用なカバーシート材料（例えば、繊維状ガラスマット）が用いられてもよい。紙カバーシートは石膏ウォールボードに強度特質をもたらす。有用カバーシート紙としては、Ｃｈｉｃａｇｏ，ＩｌｌｉｎｏｉｓのＵｎｉｔｅｄ  Ｓｔａｔｅｓ  Ｇｙｐｓｕｍ  Ｃｏｒｐｏｒａｔｉｏｎ製のＭａｎｉｌａ  ７−ｐｌｙおよびＮｅｗｓ−Ｌｉｎｅ  ５−ｐｌｙ；Ｎｅｗｐｏｒｔ，ＩｎｄｉａｎａのＣａｒａｕｓｔａｒ製のＧｒｅｙ−Ｂａｃｋ  ３−ｐｌｙおよびＭａｎｉｌａ  Ｉｖｏｒｙ  ３−ｐｌｙ；Ｃｈｉｃａｇｏ，ＩｌｌｉｎｏｉｓのＵｎｉｔｅｄ  Ｓｔａｔｅｓ  Ｇｙｐｓｕｍ  Ｃｏｒｐｏｒａｔｉｏｎ製のＭａｎｉｌａ厚紙およびＭＨ  Ｍａｎｉｌａ  ＨＴ（高張力）紙が挙げられる。紙カバーシートは、上面カバーシートまたは表紙、および、底面カバーシートまたは裏紙を含む。好ましい裏カバーシート紙は５−ｐｌｙ  Ｎｅｗｓ−Ｌｉｎｅである。好ましい表カバーシート紙としては、ＭＨ  Ｍａｎｉｌａ  ＨＴ（高張力）紙およびＭａｎｉｌａ  ７−ｐｌｙが挙げられる。
【００５０】
繊維状マットもまた、カバーシートの一方または両方として用いられ得る。１種の有用な繊維状マットは、ガラス繊維のフィラメントが接着剤により一緒に接合されているガラス繊維マットである。繊維状マットは、ガラス繊維のフィラメントが接着剤によって一緒に接合されている不織ガラス繊維マットであることが好ましいであろう。最も好ましくは、不織ガラス繊維マットは、厚い樹脂コーティングを有するであろう。例えば、約１．２〜２．０ｌｂ／１００ｆｔ２の重量を有すると共にマット重量の約４０〜５０％が樹脂コーティングに由来する、Ｊｏｈｎｓ−Ｍａｎｖｉｌｌｅ製のＤｕｒａｇｌａｓｓ不織ガラス繊維マットを用いることが可能である。他の有用な繊維状マットとしては、これらに限定されないが、織ガラスマットおよび非セルロース系布が挙げられる。
【００５１】
以下の実施例が本発明をさらに説明する。これらは、本発明の範囲を如何様にも限定するとして解釈されるべきではない。
【実施例】
【００５２】
実施例１
サンプル石膏スラリー配合物
石膏スラリー配合物が以下の表１に示されている。表１中のすべての値は、乾燥スタッコの重量に基づく重量パーセントとして表記されている。括弧中の値は、ポンドでの乾燥重量（ｌｂ／ＭＳＦ）である。
【００５３】
【表１】
2011502094.tif 000003
【００５４】
実施例２
ウォールボードの調製
サンプル石膏ウォールボードを、本明細書において参照により援用される、Ｙｕらへの米国特許第６，３４２，２８４号明細書およびＹｕらへの６，６３２，５５０号明細書に準拠して調製した。これらの特許の実施例５に記載されている、個別の泡の発生および他の処方成分のすべてスラリーへの泡の導入が含まれる。
【００５５】
実施例１の配合物ＡおよびＢを用いて形成した石膏ウォールボード、ならびに、通常の対照ボードに対するテスト結果が以下の表２に示されている。この実施例および以下の他の実施例のとおり、釘引抜き抵抗、コア硬度、および曲げ強さテストをＡＳＴＭ  Ｃ−４７３に準拠して実施した。追加的に、典型的な石膏ウォールボードはおよそ１／２インチ厚であり、約１６００〜１８００ポンド／１，０００平方フィートの材料またはｌｂ／ＭＳＦの重量を有することに注目されたい。（「ＭＳＦ」は、１０００平方フィートについての技術分野における標準的な略記であり；箱、波型の媒体およびウォールボードについての面積計測値である。）
【００５６】
【表２】
2011502094.tif 000004
【００５７】
表２に示されているとおり、配合物ＡおよびＢスラリーを用いて調製した石膏ウォールボードは、対照ボードと比して重量の顕著な低減を有する。表１を再度参照すると、配合物Ａボード対配合物Ｂボードの比較が最も顕著である。水／スタッコ（ｗ／ｓ）比は配合物Ａおよび配合物Ｂにおいて類似している。顕著に高いレベルのナフタレンスルホン酸分散剤もまた配合物Ｂにおいて用いられている。また、配合物Ｂにおいては、配合物Ａの１００％超の増加である約６重量％もの実質的により多量のアルファ化デンプンを用いたところ、これは、著しい強度の増加を伴った。そうであっても、必要とされる流動性をもたらすための水要求量は、配合物Ｂスラリーにおいては少ないままであり、配合物Ａと比してその差は約１０％である。両方の配合物における低い水要求量は、実質的により高いレベルのアルファ化デンプンの存在下においても石膏スラリーの流動度を高める、石膏スラリー中のナフタレンスルホン酸分散剤とトリメタリン酸ナトリウムとの組み合わせの相乗的効果による。
【００５８】
表２に示されているとおり、配合物Ｂスラリーを用いて調製したウォールボードは、配合物Ａスラリーを用いて調製したウォールボードと比して実質的に高い強度を有する。多量のナフタレンスルホン酸分散剤およびトリメタリン酸ナトリウムと組み合わせた多量のアルファ化デンプンの組み込みにより、配合物Ｂボードにおける釘引抜き抵抗は、配合物Ａボードより４５％向上した。曲げ強さにおける相当の増加もまた配合物Ａボードに比して配合物Ｂボードにおいて観察された。
【００５９】
実施例３
１／２インチ石膏ウォールボード重量軽減試験
スラリー配合物およびテスト結果を含むさらなる石膏ウォールボード実施例（ボードＣ、ＤおよびＥ）が以下の表３に示されている。表３のスラリー配合物は、スラリーの主構成成分を含む。括弧中の値は、乾燥スタッコの重量に基づく重量パーセントとして表記されている。
【００６０】
【表３】
2011502094.tif 000005
【００６１】
表３に示されているとおり、ボードＣ、Ｄ、およびＥを、対照ボードと比して、実質的に多量のデンプン、ＤＩＬＯＦＬＯ分散剤、およびトリメタリン酸ナトリウム（パーセンテージ基準で、デンプンおよび分散剤については約２倍の増加、ならびに、トリメタリン酸塩については２〜３倍の増加）を有するスラリーから、ｗ／ｓ比を一定に維持しながら形成した。それにもかかわらず、ボード重量は、顕著に低減され、かつ、釘引抜き抵抗により計測される強度は劇的に影響されていなかった。従って、本発明の実施形態のこの実施例においては、新規の配合（例えば、ボードＤなど）は、同一のｗ／ｓ比および適切な強度を維持しながら、有用で流動性のスラリー中に多量のデンプンを配合させることが可能である。
【００６２】
実施例４
湿潤石膏キューブ強度テスト
Ｃｈｉｃａｇｏ，ＩｌｌｉｎｏｉｓのＵｎｉｔｅｄ  Ｓｔａｔｅｓ  Ｇｙｐｓｕｍ  Ｃｏｒｐ．製のＳｏｕｔｈａｒｄ  ＣＫＳボードスタッコおよび実験室における水道水を用いて湿潤キューブ強度テストを行って、これらの湿潤圧縮強度を測定した。以下の実験室テスト手法を用いた。
【００６３】
スタッコ（１０００ｇ）、ＣＳＡ（２ｇ）、および約７０°Ｆの水道水（１２００ｃｃ）を、各湿潤石膏キューブキャストのために用いた。アルファ化コーンデンプン（２０ｇ、スタッコ重量基準で２．０％）およびＣＳＡ（２ｇ、スタッコ重量基準で０．２％）を、ナフタレンスルホン酸分散剤およびトリメタリン酸ナトリウムの両方を含有する水道水溶液との混合に先立って、先ず、プラスチックバッグ中でスタッコと完全に乾燥混合した。用いた分散剤はＤＩＬＯＦＬＯ分散剤であった（表４に示されているとおり１．０〜２．０％）。様々な量のトリメタリン酸ナトリウムもまた表４に示されているとおり用いた。
【００６４】
乾燥処方成分および水溶液を、最初に、実験用Ｗａｒｉｎｇブレンダー中で組み合わせ、生成した混合物を１０秒かけて飽和させ、次いで、この混合物を、スラリーを形成するために１０秒間低速で混合した。このように形成したスラリーを、３つの２インチ×２インチ×２インチキューブ金型にキャストした。次いで、キャストキューブを金型から外し、計量し、およびプラスチックバッグ中にシールして、圧縮強度テストを実施する前の水分の損失を防止した。湿潤キューブの圧縮強度は、ＡＴＳマシーンを用いて計測すると共に、平方インチ当たりのポンド（ｐｓｉ）での平均として記録した。得られた結果は以下のとおりであった。
【００６５】
【表４】
2011502094.tif 000006
【００６６】
表４に示されているとおり、本発明の約０．１２〜０．４％範囲にトリメタリン酸ナトリウムレベルを有するサンプル４〜５、１０〜１１、および１７は、一般に、この範囲外でトリメタリン酸ナトリウムを有するサンプルと比して優れた湿潤キューブ圧縮強度を提供する。
【００６７】
実施例５
１／２インチ軽量石膏ウォールボードプラント製造試験
さらなる試験を実施し（試験ボード１および２）、スラリー配合を含むテスト結果が以下の表５に示されている。表５のスラリー配合は、スラリーの主構成成分を含む。括弧中の値は、乾燥スタッコの重量に基づく重量パーセントとして表記されている。
【００６８】
【表５】
2011502094.tif 000007
【００６９】
表５に示されているとおり、試験ボード１および２を、対照ボードと比して、わずかにｗ／ｓ比を低減させながら、実質的に多量のデンプン、ＤＩＬＯＦＬＯ分散剤、およびトリメタリン酸ナトリウムを有するスラリーから形成した。それにもかかわらず、釘引抜き抵抗および曲げ試験により計測した強度は維持されたかまたは向上されたと共に、ボード重量は顕著に低減した。従って、本発明の実施形態のこの実施例においては、新たな配合（例えば、試験ボード１および２など）は、実質的に同一のｗ／ｓ比および適切な強度を維持しながら、有用で流動性のスラリー中に多量のトリメタリン酸塩およびデンプンを配合させることが可能である。
【００７０】
実施例６
１／２インチ超軽量石膏ウォールボードプラント製造試験
さらなる試験（試験ボード３および４）を、配合物Ｂ（実施例１）を用いて、アルファ化コーンデンプンを１０％濃度（湿潤デンプン調製）に水で調製すると共に、ＨＹＯＮＩＣ  ２５  ＡＳおよびＰＦＭ  ３３石鹸（Ｌａｆａｙｅｔｔｅ，ＩｎｄｉａｎａのＧＥＯ  Ｓｐｅｃｉａｌｔｙ  Ｃｈｅｍｉｃａｌｓ製）のブレンドを用いたこと以外は、実施例２のとおり実施した。例えば、試験ボード３を、６５〜７０重量％の範囲のＨＹＯＮＩＣ  ２５  ＡＳでのＨＹＯＮＩＣ  ２５  ＡＳおよびＰＦＭ  ３３のブレンドと、残量のＰＦＭ  ３３とで調製した。例えば、試験ボード４は、ＨＹＯＮＩＣ  ２５ＡＳ／ＨＹＯＮＩＣ  ＰＦＭ  ３３の７０／３０重量／重量ブレンドで調製した。試験結果が以下の表６に示されている。
【００７１】
【表６】
2011502094.tif 000008
【００７２】
表６に示されているとおり、釘引抜きおよびコア硬度により計測した強度特質はＡＳＴＭ規格を超えていた。曲げ強さもまたＡＳＴＭ規格を超えて計測された。また、本発明の実施形態のこの実施例においては、新たな配合物（例えば、試験ボード３および４など）は、適切な強度を維持しながら、有用で流動性のスラリー中に多量のトリメタリン酸塩およびデンプンを配合させることが可能である。
【００７３】
実施例７
ボード重量および鋸での切断結果の関数としての１／２インチ厚石膏ウォールボードコアにおける気泡容積割合計算
さらなる試験を、気泡容積および密度（試験ボードＮｏ．５〜１３）を測定するために、配合物Ｂ（実施例１）を用いて、アルファ化コーンデンプンを１０％濃度（湿潤デンプン調製）に水で調製し、０．５％ガラス繊維を用い、およびナフタレンスルホン酸（ＤＩＬＯＦＬＯ）を４５％水溶液として１．２重量％のレベルで用いたこと以外は実施例２のとおり実施した。石鹸の泡発生機を用いて石鹸泡を形成し、所望の密度をもたらすために効果的な量で石膏スラリー中に導入した。本実施例において、石鹸は、０．２５ｌｂ／ＭＳＦ〜０．４５ｌｂ／ＭＳＦのレベルで用いた。すなわち、石鹸の泡の使用量は適切に増減した。各サンプルにおいて、ウォールボード厚は１／２インチであると共にコア容積は、３９．１ｆｔ３／ＭＳＦで均一であると仮定した。気泡容積を、表紙および裏紙を除去した４ｆｔ幅のウォールボードサンプルにわたって計測した。表紙および裏紙は、１１〜１８ｍｉｌの範囲の厚さを有することが可能である（各面）。気泡容積／孔径および孔径分布は、走査電子顕微鏡検査およびＸ線ＣＴスキャンテクノロジー（ＸＭＴ）により測定した。
【００７４】
【表７】
2011502094.tif 000009
【００７５】
表７に示されているとおり、７９．０％〜９２．１％の範囲で総コア気泡容積を有する試験ボードサンプルを形成し、これらは、それぞれ、２８ｐｃｆから１０ｐｃｆ以上の範囲のボードコア密度に対応する。実施例として、８１．８％の総コア気泡容積および２３ｐｃｆのボードコア密度を有する試験ボード１０の鋸での切断では、対照ボードよりも約３０％少ない粉塵が発生した。追加の実施例として、約７５〜８０％の総コア気泡容積よりも顕著に少ない、バインダ（分散剤を伴う、または伴わないデンプンとして）が少ない従来の配合でのウォールボードを形成した場合、切断、鋸引き、ルータ加工、スナッピング、釘打あるいはねじ込み、またはドリリングの際には、顕著に激しい粉塵発生が予期されることとなる。例えば、従来のウォールボードは、鋸での切断で、約２０〜３０ミクロンの平均直径、および約１ミクロンの最小直径を有する粉塵破片を発生させる可能性がある。対照的に、本発明の石膏ウォールボードは、鋸での切断で、約３０〜５０ミクロンの平均直径、および約２ミクロンの最小直径を有する粉塵破片を発生させ；けがき／スナッピングではさらに大きな破片を生じさせるであろう。
【００７６】
石膏含有スラリーを形成するために用いられる数々の重要な構成成分、すなわち：スタッコ、ナフタレンスルホン酸分散剤、アルファ化コーンデンプン、トリメタリン酸ナトリウム、ならびに、ガラス繊維および／または紙繊維の組み合わせは、十分なおよび効果的な量の石鹸の泡と組み合わされて、ナイフでの切断、鋸での切断、けがき／スナッピング、ドリリング、および通常のボードの取り扱いの最中での石膏粉塵の形成をも劇的に低減する、有用な低密度石膏ウォールボードの製造において相乗的な効果を有することが可能であることが示された。
【００７７】
実施例８
低粉塵石膏ウォールボードにおける粉塵捕捉
実施例７のとおり本発明の教示に基づいてウォールボードを調製した場合、ウォールボードの加工で生じる石膏粉塵は、少なくとも５０重量％が直径約１０ミクロンより大きい石膏破片を含むであろうことが予期される。切断、鋸引き、ルータ加工、けがき／スナッピング、釘打あるいはねじ込み、およびドリリングによるウォールボードの加工によって発生した粉塵の合計の少なくとも約３０％以上が捕捉されるであろう。
【００７８】
実施例９
追加の１／２インチ軽量石膏ウォールボードプラント製造試験配合物
さらなるスラリー配合物（試験１４）を以下の表８に示すとおり調製した。表８のスラリー配合は、スラリーの主構成成分を含む。括弧中の値は、乾燥スタッコの重量に基づく重量パーセントとして表記されている。
【００７９】
【表８】
2011502094.tif 000010
【００８０】
表８に示されているとおり、試験１４スラリー配合物は、顕著に低い水要求量、および顕著に高い流動度を有しており、ＷＳＲは約０．８であった。対照配合物について、要求されたＷＳＲは０．８８〜０．９０の範囲であった。従って、試験１４スラリー組成物における水要求量は、アルファ化コーンデンプンを含有する対照スラリーよりも約１０％低い。
【００８１】
実施例１０
追加の１／２インチ軽量石膏ウォールボードプラント製造試験
サンプルボードを実施例９の配合物を用いて形成すると共に、強度特徴についてテストした。
【００８２】
【表９】
2011502094.tif 000011
【００８３】
表９に示されているとおり、ヒドロキシエチルデンプンを有する試験ウォールボードは顕著に高い釘引抜き性能を有する。
【００８４】
実施例１１
代表的なデンプンのアルコキシル分析
表１０にあるデンプンサンプルを、Ａｇｉｌｅｎｔ  ＧＣ−ＭＳ  Ｍｏｄｅｌ番号６８９０Ｎ／５９７３Ｉを用いてセルロース主鎖のアルコキシル置換についてテストした。アルコキシル分析を、アルコキシル基からのヨウ化物をガスクロマトグラフィー質量分析により測定する古典的なＺｅｉｓｅｌ反応を用いて実施した。
【００８５】
【表１０】
2011502094.tif 000012
【００８６】
実施例１２
粘性テスト結果およびフィルム形成性テスト
以下の表１１に示すとおり、水性サンプルをテストのために調製した：構成成分を脱イオン水（２５０ｇ）中に懸濁させた。従来のホットプレート上で磁気攪拌しながら、２４０〜２４７°Ｆの温度に達するまで加熱することにより煮沸を行った。煮沸の後、粘度を計測したところ、表１１に報告されているとおりであった。次いで、ウェーパン中の煮沸した懸濁液の２０ｇサンプルを、一晩、１１２〜１１６°Ｆで乾燥させて、表１１のテストフィルムを形成した。
【００８７】
【表１１】
2011502094.tif 000013
【００８８】
表１１に示されているとおり、未煮沸懸濁液としてのサンプル４は、サンプル５と比して際立った７５％の粘度の低減を示す。加えて、サンプル４はまた、硬度および柔軟性の観点で優れたフィルム形成性特徴を有する。これらのフィルム形成性特徴は、ヒドロキシエチルデンプン、ナフタレンスルホン酸分散剤およびトリメタリン酸ナトリウムの既述の組み合わせを用いて形成したウォールボードにおける釘引抜き結果の顕著な向上をもたらす。
【００８９】
本発明を説明する文脈における（特に以下の特許請求の範囲の文脈における）「ａ」および「ａｎ」および「ｔｈｅ」という用語、ならびに、同様の指示対象の使用は、本明細書において他に示されていない限りにおいて、または、文脈により明らかに矛盾しない限りにおいて、単数形および複数形の両方をカバーすると理解される。本明細書における値の範囲の言及は、本明細書において他に示されていない限りにおいて、単に、その範囲内に属する個別の値の各々への個別の参照の省略的な方法のためと意図されており、および、各個別の値は、本明細書において個別に言及されたかのように、本明細書に組み込まれる。本明細書に記載のすべての方法は、本明細書において他に示されていない限りにおいて、または文脈により明らかに矛盾しない限りにおいて、いかなる好適な順番で実施されることも可能である。本明細書におけるいかなるおよびすべての例、または例示的な言い回し（例えば、「などの（ｓｕｃｈ  ａｓ）」）の使用は、単に、本発明をよりよく明らかにすることだけを意図し、特許請求されていない限りにおいて、本発明の範囲を限定するものではない。本明細書におけるいかなる言い回しも、特許請求されていないいずれかの構成要素を本発明の実施に必須として示すと解釈されるべきではない。
【００９０】
本発明の好ましい実施形態は、本明細書において、本発明を実施するための本発明者らに公知である最良の形態を含んで記載されている。例示の実施形態は単に例示であり、本発明の範囲を限定するとすべきではないことが理解されるべきである。
【国際調査報告】
2011502094.tif 000014
2011502094.tif 000015